(57)【特許請求の範囲】
【請求項１】
【化１】
0003568278.tif 000023
［式中、Ｒ４は
【化２】
0003568278.tif 000024
［式中Ｘは重合可能な基であり、ｎは２から１２までの間の数である］であり、Ｒ１，Ｒ２，およびＲ３はフェニル、アリル、ビニル、ナフチル、アルキルフェニル、（Ｃ１−Ｃ４）アルキル、（Ｃ１−Ｃ４）アルキレン、アルカリール、アルアルキル、およびＲ４からなる群より独立に選ばれ、Ｒ１，Ｒ２，またはＲ３の少なくともひとつはフェニル、ベンジル、アリルまたはビニルである］物質を含む組成物。
【請求項２】
請求項１記載の組成物を重合して得られるポリマー。
【請求項３】
コモノマーが存在する、請求項２記載のポリマー。
【請求項４】
コモノマーが存在し、ポリマーが架橋されている請求項２記載のポリマー。
【請求項５】
ポリマーの重量を基準として、錫が３０％以下の量で存在する請求項２記載のポリマー。
【請求項６】
以下の繰り返し単位を有するポリマーを含むエステル交換触媒：
【化３】
0003568278.tif 000025
［式中、Ｔは
【化４】
0003568278.tif 000026
［式中、Ｐは重合可能な基から誘導されるポリマー骨格であり、ｎは２から１２までの間の数である］であり、Ｓ，Ｗ，およびＺはハロゲン、フェニル、アリル、ビニル、ナフチル、アルキルフェニル、（Ｃ１−Ｃ４）アルキル、（Ｃ１−Ｃ４）アルキレン、アルカリール、アルアルキル、アルコキシ基、およびＴから独立に選ばれ、Ｚ，Ｓ，またはＷの少なくともひとつはアルコキシ基である］。
【請求項７】
ポリマーが架橋されている、請求項６記載のエステル交換触媒。
【請求項８】
請求項６記載の固形高分子不均一系錫−アルコキシド含有触媒の存在下、液相で、５０℃から１５０℃の温度で、エステルとアルコールを反応させる工程、およびエステル交換生成物を含む液相を、不均一系触媒から回収する工程、を含む、エステル交換反応を行う方法。
【請求項９】
不均一系触媒組成物の重量を基準として、該触媒が３０％以下の錫を含む請求項８記載の方法。
【請求項１０】
エステルまたはアルコールの一方が固体であり、他方が液体であり、該固体が該液体に溶解しない場合、該固体の溶剤が存在し、該溶剤が存在するどの液体とも混和性である、請求項８記載の方法。
【発明の詳細な説明】
【０００１】
本発明は４価の錫を含有するモノマーに関する。より詳細には、本発明は上述のモノマー、該モノマーから調製されるポリマー、該ポリマーから調製されるエステル交換反応に有用な触媒、及びエステル交換反応の実施方法に関する。
不均一系触媒は公知である。均一触媒を反応混合物から分離するためには追加の工程が必要であるのに対し、不均一系触媒をエステル交換反応に使用すると、触媒を反応混合物から容易に分離できるという利点が得られる。
公知の高分子有機錫化合物は、エステル交換反応触媒としては効果的ではない。なぜなら、それらは所望の反応に対する選択性に欠け、さらに錫はポリマーから急速に浸出するために、高分子有機錫化合物を使用した場合には極めて少量のエステル交換反応しか生じないからである。
高分子有機錫化合物は重合可能な錫含有モノマーから調製することができる。公知の４価の錫含有モノマーは、本発明のエステル交換反応触媒を調製するためには適当でない。なぜならそれらはエステル交換反応のための所望の官能基を有しておらず、そのような官能基を有するようにモノマーを改質する事もできず、また４価の錫を含有するモノマーは重合の間に分解してしまうからである。
【０００２】
すなわち、本発明の目的は、少なくとも１つの配位子が特定の官能性化に対して化学反応を起こし易いものである、４価の錫を含有するモノマーを提供することである。
本発明の他の目的は、該モノマーから、エステル交換反応触媒を調製するのに有用なポリマーを調製することである。
本発明のさらなる目的は、高い選択性、高い活性、および長い触媒ライフを有するエステル交換反応触媒を提供することである。
本発明はさらに、エステル交換反応を実施するための方法を提供することをも目的とする。
本発明のその他の目的及び効果は、以下の説明により明らかにされる。
【０００３】
最も広義には、本発明は以下の物質を含む組成物を企図する。
【化５】
0003568278.tif 000002
［式中、Ｒ４は
【化６】
0003568278.tif 000003
［式中Ｘは重合可能な基であり、ｎは２から１２までの間の数である］
であり、Ｒ１，Ｒ２，およびＲ３はフェニル、アリル、ビニル、ナフチル、アルキルフェニル、（Ｃ１−Ｃ４）アルキル、（Ｃ１−Ｃ４）アルキレン、アルカリール（ａｌｋａｒｙｌ）、アルアルキル、およびＲ４からなる群より独立に選ばれ、Ｒ１，Ｒ２，またはＲ３の少なくともひとつはフェニル、ベンジル、アリルまたはビニルである］
【０００４】
本発明はさらに以下の繰り返し単位を有するポリマーを含むエステル交換反応触媒を企図する。ここで「繰り返し単位」とは、ポリマー鎖中に少なくとも以下の２つの単位が存在することを意味する。
【化７】
0003568278.tif 000004
［式中、Ｔは
【化８】
0003568278.tif 000005
［式中、Ｐは重合可能な基から誘導されるポリマー骨格であり、ｎは２から１２までの間の数である］
であり、Ｓ，Ｗ，およびＺはハロゲン、たとえば塩素、臭素、フッ素、および沃素、フェニル、アリル、ビニル、ナフチル、アルキルフェニル、（Ｃ１−Ｃ４）アルキル、（Ｃ１−Ｃ４）アルキレン、アルカリール、アルアルキル、アルコキシ基、およびＴから独立に選ばれ、Ｚ，Ｓ，またはＷの少なくともひとつはアルコキシ基である］
【０００５】
本発明はさらに、固形高分子不均一系錫−アルコキシド含有触媒の存在下、液相で、約５０℃から約１５０℃の温度で、エステルとアルコールを反応させる工程、およびエステル交換生成物を含む液相を、不均一系触媒から回収する工程、を含む、エステル交換反応の実施方法を企図する。
【０００６】
モノマーを含む組成物はポリマーを調製するために使用され、ポリマーからエステル交換反応触媒が調製され、得られた触媒は本発明の方法を実施するために使用される。
モノマーは４価の有機水素化錫化合物と、重合可能な基と反応可能な基とを有するフェニル化合物とを反応させることにより得ることができる。反応は触媒の存在下、昇温下、不活性雰囲気下で行われる。
たとえば、トリフェニルチンハイドライドと、１当量以上のジビニルベンゼンとを、２，２−アゾ−ビス−イソブチロニトリルのような触媒の存在下で、昇温下に反応させることにより得ることができる。
【０００７】
赤外吸収スペクトルで１８５０ｃｍ−１の錫−水素の吸収が消滅したら反応は完了したと考えられ、たとえば約４から３０時間を要する。得られたモノマーはビニルフェニルエチル  トリフェニルチンであり、ジビニルベンゼンも共存している。反応生成物では、ジビニルベンゼンのひとつのビニル基が反応し、フェニル基に結合するビニル基の一つが未反応であるので、この物質を含む組成物は重合可能である。
反応は一般的には窒素のような不活性雰囲気下で、約２０℃から約７０℃、好ましくは約３５℃から約５０℃で行われる。
本発明のモノマーを調製するために、ジビニルベンゼンと反応される水素化物の代わりに、二水素化物およびその類似物を使用することもできる。
【０００８】
４価の水素化錫は、４価の錫化合物を、例えばスチレン基のような、重合可能な基と結合させることのできる、いかなる化合物と反応させることもできる。本発明の物質を含む組成物を調製するために、架橋剤及びグラフト結合剤が有用であることが見いだされた。たとえば、ジビニルベンゼンの代わりに、少なくとも２つの活性ビニル基を有する他のポリビニル化合物、たとえばトリメチルプロパン  トリメタクリレート、ジエチレングリコール  ジビニルエーテル、エチレングリコール  ジメタクリレート、ジビニルトルエン、トリビニルベンゼン、ジビニルクロロベンゼン、ジビニルピリジン、ジビニルナフタレンなどを使用することができる。しかしながら、架橋剤としてはジビニルベンゼンを用いることが好ましい。
モノマーを調製する際には、４価の水素化錫および架橋剤またはグラフト結合剤は、水素化錫１モルに対し、架橋剤またはグラフト結合剤１ないし４モルの比率で使用される。
得られた組成物が重合可能な基を有し、ポリマーを引き続き確実に調製できるようにするため、一般にグラフト結合剤または架橋剤は必要とされる化学量論量よりも過剰に使用される。
【０００９】
本発明のモノマーを調製するために使用されるアゾ−ビス−イソブチロニトリル触媒の代わりに、任意の非酸化性のフリーラジカル開始剤触媒を使用することができる。たとえば、２，２’−アゾ−ビス−（２，４−ジメチルペンタン）ニトリル、１，１−アゾ−ビス−シクロヘキサンニトリルなどのアゾ−ニトリルファミリーの化合物、及び他のアゾ誘導体、たとえば２’，２’−アゾ−ビス−イソブタン、トリアゾベンゼン、およびテトラゼン化合物、たとえば１，４−ジメチル−１，４−ジフェニル−テトラゼン−２を使用することができる。
４価の水素化錫と架橋剤またはグラフト結合剤との反応を行わせるために、上述の触媒の任意のものを使用することができる。
【００１０】
本発明のポリマーは、上記においてその製造方法が説明されたモノマー組成物から調製される。
本発明のポリマーは、上述のモノマーから、サスペンジョン重合、エマルション重合、溶液重合またはバルク重合により調製することができる。
不均一系エステル交換反応触媒に転化するのに好ましい粒径のビーズが得られるので、サスペンジョン重合によりポリマーを調製することが好ましい。
【００１１】
本発明のモノマーを重合する際、ビニル基含有コモノマーが存在してもよい。そのようなコモノマーとしては、スチレン、ジビニルベンゼン、ビニルトルエン、ビニルナフタレン、エチルビニルベンゼン等、およびエチルアクリレート、メチルメタクリレート、ブチルアクリレート、ブチルメタクリレートのようなアクリルエステル／メタクリルエステル、並びに酢酸ビニル、ビニルピリジンなどが挙げられる。
ビニル基含有コモノマーの量は、モノマーとコモノマーの合計量に対して、最大約９５％までの範囲で広範に変化させることができる。しかし、コモノマーが存在する場合、その好ましい量は約３０から約６０モル％である。
【００１２】
ポリマーがサスペンジョン重合で調製される場合、水性分散媒がしばしば使用される。一般に水性相はキサンテンガム（生合成多糖類）、ポリ（ジアリルジメチルアンモニウムクロライド）、ポリアクリル酸、およびそれらのナトリウム塩のような塩、ポリアクリルアマイド、マグネシウムシリケート、加水分解されたポリ（スチレン−無水マレイン酸）などのような分散剤、カルボキシメチルセルロース、ヒドロキシアルキルセルロース、メチルセルロース、ポリビニルアルコール、ゼラチンなどのような保護コロイド、燐酸塩、ほう酸塩などのような緩衝剤、水酸化ナトリウム、炭酸ナトリウムのようなｐＨ調節剤を含む。
【００１３】
有機相は、一般に、モノマー、存在する場合にはコモノマーおよび架橋剤、開始剤および水混和性溶媒を含む。有機相は水性相にゆっくりと加えられる。窒素スイープが反応混合物上に行われ、穏やかな攪拌を開始し、反応温度を約３０℃から約１００℃に上げながら、徐々に激しくする。重合されるモノマーおよびコモノマーの液滴のサイズは攪拌速度で調節される。攪拌を速くすればするほど、より小さな液滴サイズが得られる。
所望の液滴サイズが得られたならば、温度を重合に必要な温度まで上げる。液滴は不透明になり、重合されたことを示す。不透明な粒子が生成されなくなったら、重合は終了したと考えられる。
ポリマービーズのサイズを決定する液滴サイズは、約０．０２ｍｍから約３．０ｍｍの範囲で広範に変化することができ、好ましくは約０．５ｍｍから約１．０ｍｍである。
ポリマービーズは、ポリマーの重量を基準として、約３％から約３０％、好ましくは約３％から約１５％、より好ましくは約６％から約１２％の錫を含有する。
【００１４】
エステル交換反応触媒は、上記ポリマーから調製される。
ポリマーは、テトラハイドロフランのような適当な有機溶媒中に懸濁される。有機溶媒は窒素のような不活性雰囲気中におかれ、臭素のようなハロゲンまたはハロゲン化剤を、所定時間、たとえば３０分にわたりサスペンジョンにゆっくりと加える。サスペンジョンの温度は室温以下、例えば０℃に保持し、生成物のハロゲン化反応が激しくなりすぎないようにする。ハロゲンの添加の終了後、ハロゲンが消費されるまで反応混合物を一定時間さらに攪拌する。その後樹脂を有機媒体から分離し、乾燥する。生成物は、モノ、ジ、またはトリハロゲン化錫基を有するハロゲン化高分子樹脂である。
最終生成物であるエステル交換反応触媒の中間生成物であるハロゲン化樹脂を製造する際に使用されるハロゲンまたはハロゲン化剤としては、フッ素、塩素、臭素、沃素、塩化水素、臭化水素、４塩化錫などがある。
フッ素が使用される場合には、使用される反応容器は、容器壁に対するフッ素の作用に対して不活性なものでなければならない。沃素が使用される場合には、沃素はテトラハイドロフランのような適当な溶剤中に溶解した後、反応に使用される。
使用されるハロゲンまたはハロゲン化剤は、反応性および取扱の容易性の点から、好ましくは臭素または塩化水素である。
【００１５】
ハロゲン化反応が行われる温度は使用されるハロゲンの反応性により左右される。たとえば、フッ素を使用した場合には、反応が激しいので、反応はより低温で行われるであろう。しかし、沃素を使用した場合、沃素の低い反応性のために、反応はより高い温度で行われるであろう。一般に、ハロゲン化反応を行うための温度は約０℃から約５０℃の範囲で変わる。
錫ポリマー樹脂が懸濁される有機媒体は広範に変化させることができる。一般に、反応中に不活性であればどのような有機媒体も使用でき、たとえば、四塩化炭素、テトラハイドロフラン、クロロホルム、アルキルまたはアリールエーテルなどが使用できる。
ハロゲン化樹脂をエステル交換反応触媒に転化する前に、樹脂はメタノールなどのアルコール、またはテトラハイドロフラン、ジメチルホルムアミド、ジメチルスルホキシド、アセトン、メチルエチルケトン、ベンゼン、トルエン、ジオキサンなどで洗浄され、精製される。
【００１６】
適当なアルコキシド塩の溶液を溶媒中に加え、該溶液にハロゲン化樹脂を加えることにより該樹脂をアルコキシド含有樹脂に転化することができる。ハロゲン化樹脂はアルコキシド塩溶液中のサスペンジョンとして存在する。サスペンジョンは次いで窒素のような不活性雰囲気下で、約２から約４８時間の間、さらなる転化が起こらなくなるまで還流条件下で加熱される。得られたアルコキシド樹脂は分離され、アルコール洗浄により存在するハロゲン塩を除去し、精製される。ハロゲン化樹脂をアルコキシド樹脂に転化する際には、アルコキシドのリチウム塩、ナトリウム塩、カリウム塩、アンモニウム塩、マグネシウム塩、および他のアルカリ金属塩またはアルカリ土類金属塩などの塩が使用できる。
塩のアルコキシド部分は、メトキシドからＣ２０アルコキシドまで変化することができる。しかし、使用されるアルコキシドは、好ましくはメトキシド、エトキシド、またはブトキシドである。
【００１７】
エステル交換反応触媒を使用したエステル交換反応は、以下のようにして行うことができる。
本発明の触媒の存在下、有機媒体中でアルコールとエステルを反応させることにより、本発明の触媒と方法を使用して、エステルとアルコールをエステル交換反応させる事ができる。
エステルとアルコールを有機媒体に加える。エステル交換反応の際、約５０℃から約１３０℃の温度に、約０．５から約８時間保持される。所望の反応時間経過後、またはアルコールが生成しなくなったときに反応を終了する。
次いで液相をデカンタし、ガスクロマトグラフで分析する。エステルおよびアルコールを新たに加えることもできる。
エステル交換反応で使用できるエステルとしては、酢酸エステル、メタクリル酸エステル、アクリル酸エステル、プロピオン酸エステル、酪酸エステル、イソ酪酸エステル、及び脂肪酸エステルなどがある。
使用されるアルコールは、一般には１から３０個の炭素原子を含む。使用できるアルコールとしては、ブタノール、ペンタノール、イソデシルアルコール、ラウリルアルコール、セチルアルコール、およびステアリルアルコールなどがある。エステル交換反応によって生成されたアルコールは、反応の間、蒸留によって除去される。
このような方法により、メチルイソブチレートとブチルアルコールを、ブチルイソブチレートに転化することができる。
【００１８】
本発明の触媒及び方法により、メチルメタクリレートをブチルメタクリレート、ラウリルメタクリレート、またはセチルメタクリレートへ、エチルアセテートをブチルアセテート、ラウリルアセテート、またはセチルアセテートへ、メチルアクリレートをブチルアクリレートへなどの転化を行うことができる。触媒は、錫の有意の浸出または活性の低下などを生ぜず、エステル交換反応の触媒として繰り返し使用できる。以下、実施例に基づいて本発明を説明する。
本発明は以下の態様を含む。
１）
【化５】
0003568278.tif 000006
［式中、Ｒ４は
【化６】
0003568278.tif 000007
［式中Ｘは重合可能な基であり、ｎは２から１２までの間の数である］であり、Ｒ１，Ｒ２，およびＲ３はフェニル、アリル、ビニル、ナフチル、アルキルフェニル、（Ｃ１−Ｃ４）アルキル、（Ｃ１−Ｃ４）アルキレン、アルカリール、アルアルキル、およびＲ４からなる群より独立に選ばれ、Ｒ１，Ｒ２，またはＲ３の少なくともひとつはフェニル、ベンジル、アリルまたはビニルである］物質を含む組成物。
２）ｎが２である前記１）記載の組成物。
３）Ｘがビニル基である前記１）記載の組成物。
４）前記物質がジ（ビニルフェニルエチル）ジフェニルチンである、前記１）記載の組成物。
５）前記物質がジ（ビニルフェニルエチル）トリフェニルチンである、前記１）記載の組成物。
６）前記物質がビニルフェニルエチル  ブチルジフェニルチンである、前記１）記載の組成物。
７）前記１），４），５）または６）記載の組成物を重合して得られるポリマー。
８）コモノマーが存在する、前記７）記載のポリマー。
９）コモノマーが存在し、ポリマーが架橋されている前記７）記載のポリマー。
１０）ジビニルベンゼン、ジビニルトルエン、およびジエチレングリコールジビニルエーテルから選ばれる架橋剤で架橋されたポリマーである、前記９）記載のポリマー。
１１）ポリマーの重量を基準として、錫が約３０％以下の量で存在する前記７）記載のポリマー。
１２）ポリマーの重量を基準として、錫が約３％から約１５％の量で存在する前記７）記載のポリマー。
１３）ポリマーの重量を基準として、錫が約６％から約１２％の量で存在する前記７）記載のポリマー。
１４）以下の繰り返し単位を有するポリマーを含むエステル交換触媒：
【化７】
0003568278.tif 000008
［式中、Ｔは
【化８】
0003568278.tif 000009
［式中、Ｐは重合可能な基から誘導されるポリマー骨格であり、ｎは２から１２までの間の数である］であり、Ｓ，Ｗ，およびＺはハロゲン、フェニル、アリル、ビニル、ナフチル、アルキルフェニル、（Ｃ１−Ｃ４）アルキル、（Ｃ１−Ｃ４）アルキレン、アルカリール、アルアルキル、アルコキシ基、およびＴから独立に選ばれ、Ｚ，Ｓ，またはＷの少なくともひとつはアルコキシ基である］。
１５）ｎが２、１０または１８である前記１４）記載のエステル交換触媒。
１６）Ｚが臭素、塩素、フッ素、または沃素から選択される、前記１４）記載のエステル交換触媒。
１７）Ｓがフェニル、フェニルエチル、ビニルフェニル、メトキシまたはエトキシから選択される、前記１４）記載のエステル交換触媒。
１８）Ｐがビニル基から誘導される、前記１４）記載のエステル交換触媒。
１９）ポリマーが架橋されている、前記１４）記載のエステル交換触媒。
２０）ポリマーがジビニルベンゼンで架橋されている、前記１４）記載のエステル交換触媒。
２１）Ｚが臭素である前記１４）記載のエステル交換触媒。
２２）Ｚが塩素である前記１４）記載のエステル交換触媒。
２３）Ｓ、ＺおよびＷがメトキシ基である前記１４）記載のエステル交換触媒。
２４）Ｓが臭素であり、ＺおよびＷがメトキシ基である前記１４）記載のエステル交換触媒。
２５）Ｓが塩素であり、ＺおよびＷがメトキシ基である前記１４）記載のエステル交換触媒。
２６）ＳとＴが同一の基であり、ＺおよびＷがメトキシ基である前記１４）記載のエステル交換触媒。
２７）前記１４）記載の固形高分子不均一系錫−アルコキシド含有触媒の存在下、液相で、約５０℃から約１５０℃の温度で、エステルとアルコールを反応させる工程、およびエステル交換生成物を含む液相を、不均一系触媒から回収する工程、を含む、エステル交換反応を行う方法。
２８）不均一系触媒組成物の重量を基準として、該触媒が約３０％以下の錫を含む前記２７）記載の方法。
２９）不均一系触媒組成物の重量を基準として、該触媒が約３％から約１５％の錫を含む前記２７）記載の方法。
３０）アルコールがドデカノールまたはブチルアルコールであり、エステルがメチルアクリレートまたはメチルメタアクリレートである前記２７）記載の方法。
３１）エステルまたはアルコールの一方が固体であり、他方が液体であり、該固体が該液体に溶解しない場合、該固体の溶剤が存在し、該溶剤が存在するどの液体とも混和性である、前記２７）記載の方法。
３２）触媒が高分子錫トリアルコキシドである、前記２７）記載の方法。
３３）触媒が高分子錫ジブロモアルコキシドである、前記２７）記載の方法。
３４）触媒が高分子錫クロロジアルコキシドである、前記２７）記載の方法。
【００１９】
実施例１  モノマーの調製
ビニルフェニルエチル  トリフェニルチン  ジビニルベンゼン混合物
マグネット式攪拌棒を取り付けた２５０ｍｌの丸底フラスコに、トリフェニルチンハイドライト２８．０ｇ、９１％ジビニルベンゼン３３．０ｇ、２，２’−アゾ−ビス−イソブチロニトリル０．２６ｇを投入した。混合物を窒素雰囲気下で４０から４５℃に加熱した。反応混合物のサンプルを周期的に採取し、赤外分光分析を行った。赤外吸収スペクトルで、１８５０ｃｍ−１の錫−水素吸収が消失した時点で反応を終了した。これは反応混合物の加熱を開始してからほぼ３０時間後であった。生成物は、ポリマーの調製に使用されるまで０℃で貯蔵された。
【００２０】
実施例２  ジ（ビニルフェニルエチル）  ジフェニルチン／ジビニルベンゼン
混合物の調製
ジフェニルチンジハイドライド１０．４３ｇ、９１％ジビニルベンゼン２１．４ｇ、アゾ−ビス−イソブチロニトリル０．２５ｇをフラスコに投入したことを除き、実施例１の手順を繰り返した。先と同様に、混合物を窒素雰囲気下で加熱した。反応混合物のサンプルを周期的に採取し、赤外分光分析を行った。赤外吸収スペクトルの、錫−水素の吸収（１８５０ｃｍ−１）は約５時間後に消失した。反応を終了し、生成物を使用するまで０℃で貯蔵した。
【００２１】
実施例３  錫／ポリマー樹脂の調製
水相の調製
コンデンサー、メカニカルスターラー、バブラー、および温度計を取り付けた１リットルの４口丸底フラスコに、４００ｇの脱イオン水を入れ、５分間窒素スパージを行い、酸素を除去した。０．６ｇのゼラチンをフラスコに加え、４５℃未満で溶液を攪拌しゼラチンを溶解した。溶液の加熱を停止し、溶液を冷却した。溶液の温度が４０℃未満になったら、１４ｇのポリ（ジアリルジメチルアンモニウムクロライド）を加え、溶液を１５分間攪拌した。ホウ酸２．０ｇを加え、５０％水酸化ナトリウム溶液で溶液のｐＨを約１０に調整した。
有機相の調製
５００ｍｌのエルレンマイヤーフラスコに、実施例１の触媒／ジビニルベンゼンモノマー６０．２ｇ、スチレン３０ｇ、ジエチレングリコールジビニルエーテル３．０ｇ、および溶剤として４−メチル−２−ペンタノール４８ｇを加えた。溶液を室温で約１５分間攪拌し、ラウロイルパーオキサイド２．０ｇを加え、混合物を再び攪拌し、パーオキサイドを溶解した。得られた溶液は直ちに重合に使用された。
重合
上記で調製された水相を含む１リットルの反応用フラスコに有機相をゆっくりと加えた。２つの相は分離したままで保持された。上層は有機相である。溶液上を窒素で掃去し、緩やかに攪拌を行った。重合混合物は約４５℃の温度に保持された。攪拌速度を徐々に大きくし、モノマー滴の形成を開始すると共に、液滴のサイズを調節した。光学的分析で所望の液滴サイズが得られたことを確認したら、温度を７５℃に上げ、７５℃で一晩保持する。重合の進行と共に、モノマー滴は顕著に不透明になる。モノマー滴の不透明さが安定し、それ以上増大しなくなったら、重合は完了したと考えられる。次いで加熱を停止し、得られたポリマー樹脂／水混合物を室温に冷却する。液体をデカンタし、樹脂を３倍体積の脱イオン水で洗浄する。ソックスレー装置でメタノールにより一晩抽出し、５０℃で真空乾燥した。８８．２ｇ（ポリマー収率９３％）の乾燥樹脂を得た。乾燥ポリマーは以下の式で表されるものであった。
【化９】
0003568278.tif 000010
樹脂の元素分析の結果は以下の通りであった。％は、樹脂に対する重量％である。
炭素−８２．５５％
水素−  ６．９９％
錫−  ８．８２％
【００２２】
実施例４  錫／ポリマー樹脂の調製
水相の調製
使用量を以下の通りとし、実施例３の手順を繰り返した。
脱イオン水１５０ｇ、ゼラチン０．３４ｇ、ポリ（ジアリルジメチルアンモニウムクロライド）７．８ｇ、およびホウ酸１．１ｇ。溶液のｐＨは、５０％水酸化ナトリウム溶液で約８に調整された。
有機相の調製
３０．１ｇの実施例２のモノマーを使用し、実施例３の手順を繰り返した。
他の成分の使用量は以下の通りであった。
スチレン１５ｇ、ジエチレングリコールジビニルエーテル１．０ｇ、４−メチル−２−ペンタノール２５ｇ、およびラウロイルパーオキサイド０．７５ｇ
重合
実施例３の重合手順を繰り返した。
４２．４ｇ（ポリマー収率９２％）の乾燥樹脂を得た。ポリマーは以下の式で表されるものであった。
【化１０】
0003568278.tif 000011
樹脂の元素分析の結果は以下の通りであった。％は、樹脂に対する重量％である。
炭素−８３．５３％
水素−  ６．８９％
錫−  ９．０１％
【００２３】
実施例５    三臭化錫  触媒中間体の調製
メカニカルスターラー、上部にバブラーを取り付けたコンデンサー、窒素導入口、および添加漏斗を取り付けた１リットルの４口丸底フラスコに、テトラハイドロフラン２１２ｍｌ、実施例３で調製された錫ポリマー樹脂５３ｇを加えた。サスペンジョンを攪拌し、０℃に冷却し、窒素雰囲気下で保持した。３０ｇの臭素を３０分間で滴下した。添加後、フラスコをアルミホイルで包み、フラスコの内容物は室温でさらに６時間攪拌された。次いで樹脂を分離し、ソックスレー装置で８０％のテトラハイドロフランと２０％の１−デセンを含む混合物で抽出した。次いで樹脂を５０℃で真空乾燥した。５４．５ｇの臭化錫樹脂ビーズを得た。得られたポリマーは以下の式で表されるものであった。
【化１１】
0003568278.tif 000012
樹脂の元素分析の結果は以下の通りであった。％は、樹脂に対する重量％である。
炭素−６３．２３％
水素−  ５．４３％
錫−  ７．１２％
臭素−２２．０６％
【００２４】
実施例６  二臭化錫  触媒中間体の調製
実施例４の手順で調製された錫ポリマーを使用したことを除き、実施例５の手順が繰り返された。各成分の使用量は以下の通りであった。
錫ポリマー樹脂４０．３ｇ、テトラハイドロフラン１６１ｍｌ、および臭素１４．１ｇ。得られた二臭化錫樹脂は、以下の式で表されるものであった。
【化１２】
0003568278.tif 000013
樹脂の元素分析の結果は以下の通りであった。％は、樹脂に対する重量％である。
炭素−６７．９７％
水素−  ６．４５％
錫−  ５．８４％
臭素−１７．７５％
【００２５】
実施例７    三メトキシド錫  ポリマー触媒の調製
メカニカルスターラー、およびコンデナサーを取り付けた１リットルの３口丸底フラスコに、無水のメタノール３２５ｍｌにナトリウムメトキシド８．１ｇを溶解した溶液、実施例５の三臭化錫樹脂３２．４ｇを加えた。サスペンジョンを窒素雰囲気下で保持し、攪拌下、４８時間、還流下に加熱した。得られた樹脂を液体から分離し、ソックスレー装置でメタノールで一晩抽出し、５０℃で真空乾燥した。以下の式で表される三メトキシド錫触媒樹脂２７．９ｇが得られた。
【化１３】
0003568278.tif 000014
樹脂の元素分析の結果は以下の通りであった。％は、樹脂に対する重量％である。
炭素−７３．１１％
水素−  ６．５７％
錫−  ８．８７％
臭素−  ５．９２％
一部の臭素はポリマー骨格に付加しているため、臭素が存在している。
【００２６】
実施例８  二メトキシド錫  触媒樹脂の調製
ナトリウムメトキシド７．０ｇ、無水のメタノール４００ｍｌ、および実施例６の二臭化錫樹脂４０ｇを使用し、実施例７の手順を繰り返した。
以下の式で表される二メトキシド錫触媒樹脂３５．９ｇが得られた。
【化１４】
0003568278.tif 000015
樹脂の元素分析の結果は以下の通りであった。％は、樹脂に対する重量％である。
炭素−７５．５２％
水素−  ６．９８％
錫−  ７．１２％
臭素−  ６．８３％
【００２７】
実施例９  ブロモ二メトキシド錫  触媒樹脂の調製
ナトリウムメトキシド５．６ｇ、無水のメタノール７４０ｍｌ、および実施例５の三臭化錫樹脂７４ｇを使用し、実施例７の手順を繰り返した。
以下の式で表されるブロモ二メトキシド錫触媒樹脂６２．８ｇが得られた。
【化１５】
0003568278.tif 000016
樹脂の元素分析の結果は以下の通りであった。％は、樹脂に対する重量％である。
炭素−６８．８８％
水素−  ６．４３％
錫−  ８．６３％
臭素−１２．１１％
【００２８】
実施例１０    塩素化二メトキシド錫  触媒樹脂の調製
実施例７の手順により調製された三メトキシド樹脂１７．２ｇ、および無水のジエチルエーテル８５ｍｌを、メカニカルスターラー、コンデンサー、および温度計を取り付けた５００ｍｌの４口丸底フラスコに投入した。サスペンジョンの攪拌を開始し、無水の塩化水素の１．０Ｍエーテル溶液１７ｍｌを加えた。サスペンジョンを室温で６時間攪拌した。得られた樹脂を分離し、ソックスレー装置でテトラハイドロフランで抽出し、５０℃で真空乾燥した。以下の式で表される塩素化二メトキシド触媒樹脂１６．９ｇが得られた。
【化１６】
0003568278.tif 000017
樹脂の元素分析の結果は以下の通りであった。％は、樹脂に対する重量％である。
炭素−７１．９４％
水素−  ６．６７％
錫−  ９．８９％
臭素−  ２．７７％
塩素−  ３．５３％
【００２９】
実施例１１  三メトキシド触媒樹脂を使用したエステル交換反応方法
ｎ−ブタノール１９ｇ中、メチルイソブチレート１３１ｇ、および実施例７の手順で製造された三メトキシド触媒１０ｇを、メカニカルスターラー、蒸留ヘッドを有する蒸留カラム、および温度計を取り付けた２５０ｍｌのフラスコに投入した。メチルイソブチレート／ｎ−ブタノール／樹脂サスペンジョンを沸騰状態まで加熱し、メチルアルコール／メチルイソブチレートの共沸混合物除去することにより生成されたメタノールを取り除く。反応は７時間後に終了した。液相をデカンタし、ガスクロマトグラフで分析した。メチルイソブチレート／ｎ−ブタノールを新たに樹脂に加え、反応させた。合計２４回の反応を同一の触媒で行った。それぞれの反応について、７時間後の、ｎ−ブタノールのブチルイソブチレートへの転化率を表１に示す。反応時間を延ばすことにより、完全に転化させることができる。
【００３０】
【表１】
0003568278.tif 000018
【００３１】
実施例１２    三メトキシド触媒樹脂を使用したエステル交換反応
実施例１１で使用された物質に代えて、以下の物質を使用して実施例１１の手順を繰り返した：メチルメタクリレート１３１ｇ、ｎ−ブタノール１９ｇ、および実施例７の手順により製造された三メトキシド触媒樹脂１０ｇ。反応は２時間で終了した。液相をデカンタし実施例１１の方法で分析した。メチルメタクリレート／ｎ−ブタノールを新たに樹脂に加え、反応させた。合計１７回の反応を行い、２時間後の、ｎ−ブタノールのブチルメタクリレートへの転化率を表２に示す。反応時間を延ばすことにより、完全に転化させることができる。
【００３２】
【表２】
0003568278.tif 000019
【００３３】
実施例１３    二メトキシド錫触媒樹脂を使用したエステル交換反応
実施例８の手順で製造された二メトキシド錫触媒１０ｇを使用して、実施例１２の手順を繰り返した。反応は７時間で終了した。液相をデカンタし、ガスクロマトグラフで分析した。メチルメタクリレート／ｎ−ブタノールを新たに触媒樹脂に加え、反応させた。合計２８回の反応を同一の触媒で行い、７時間後の、ｎ−ブタノールのブチルメタクリレートへの転化率を表３に示す。
【００３４】
【表３】
0003568278.tif 000020
【００３５】
実施例１４    臭素化二メトキシド錫触媒を使用したエステル交換反応
実施例９の手順で製造された臭素化二メトキシド錫ポリマー樹脂１０ｇを使用して、実施例１２の手順を繰り返した。合計１７回の、各２時間の反応を行った。２時間後の、ｎ−ブタノールのブチルメタクリレートへの転化率を表４に示す。
【００３６】
【表４】
0003568278.tif 000021
【００３７】
実施例１５  塩素化二メトキシド錫ポリマー触媒を使用したエステル交換反応
メチルメタクリレート７３ｇ、ラウリルアルコール２７ｇ、および実施例１０の手順で製造された塩素化二メトキシド錫ポリマー触媒１５ｇを、メカニカルスターラー、蒸留ヘッドを有する蒸留カラム、および温度計を取り付けた２５０ｍｌのフラスコに投入した。メチルメタクリレート／ラウリルアルコール／樹脂のサスペンジョンを沸騰状態まで加熱し、メチルアルコール／メチルメチクリレートの共沸混合物として、生成されたメタノールを取り除く。反応は５時間後に終了した。液相をデカンタし、ガスクロマトグラフで分析した。メチルメタクリレートとラウリルアルコールを新たに樹脂に加え、反応させた。合計９回の反応を同一の触媒で行った。５時間後の、ラウリルアルコールののラウリルメタクリレートへの転化率を表５に示す。
【００３８】
【表５】
0003568278.tif 000022